Brevet FR2554104A1 — publié le 19850503

La présente invention concerne les compositions destinées à prévenir les dépôts de sels inorganiques et peut être utilisée dans les circuits fermés d'alimentation en eau, dans les déminéralisateurs d'eaux, ainsi que dans les procédés d'extraction, de transport et de préparation l'huile brute et de gaz naturel. On connaît déjà une composition destinée à prévenir les dépôts de sels inorganiques, comprenant des acides aminométhylènephosphoniques, notamment l'acide nitrilotriméthylènephosphonique répondant à la formule générale suivante: et des additifs surfactifs, par exemple un composé répondant (cf. brevet Etats-Unis d'Amérique NO 3 467 192, classe nationale 166-279, 1968). On connaît également une composition destinée à prévenir les dépôts de sels inorganiques, comprenant l'acide polyéthylènepolyamine-N-méthylènephosphonique répondant à la formule générale suivante: dans laquelle n = 1 à 14, et le polyacrylamide (cf. brevet Etats-Unis d'Amérique Nb 3 483 925, classe 166-279, 1968). On connaît d'autre part un procédé de prévention de dépôts de sels inorganiques avec utilisation d'une solution aqueuse de dérivé phosphonométhylé de diamino-1,3 propanol-2 sous forme acide répondant à la formule générale suivante dans laquelle n = 1 à 5 (cf. certificat d'auteur URSS NO 789 434, Cl.I.B3 E 21 B 43/12,1980) Toutefois, les compositions précitées sont insuffisamment efficaces contre les dépôts de sulfate de baryum. En outre, la mise en oeuvre de polyacrylamide provoque un certain nombre de difficultés au cours de la préparation des solutions de service de concentration requise. C'est ainsi qu'il est indispensable de disposer pour cela de malaxeurs rapides à lames coupantes, mais cela conduit à des temps morts et des pertes d'énergie. La composition la plus proche de l'invention, au point de vue technique et au point de vue de l'effet obtenu, est une composition destinée à prévenir les dépôts de sels inorganiques qui comprend un dérivé phosphonométhylé de diamino-1,3 propanol-2 sous forme acide répondant à la formule générale: dans laquelle n = 1 à 5, ainsi que le diamino-1,3 propanol -2 et/ou un dérivé de diamino-1,3 propanol-2 répondant à la foule générale dans laquelle n = 2 à 5, de l'acide chlorhydrique, un chlorure de métal alcalin et de l'eau, ces composants étant introduits dans les proportions suivantes (% en poids): dérivé phosphonométhylé de diamino-1,3 propanol-2 sous forme acide 5,0 à 20,0 diamino-1,3 propanol-2 et/ou dérivé de diamino-1,3 propanol-2 5,0 à 7,0 acide chlorhydrique 3,0 à 30,0 chlorure de métal alcalin 3,0 à 7,0 eau le complément à 100. (cf. certificat d'auteur URSS No 834 334, Cl.1.B3 E 21 B 43/00, 1981). Toutefois, cette composition est insuffisament efficace contre les dépôts de sulfate de baryum. C'est ainsi que, pour une consommation de la composition connue suivant le certificat d'auteur URSS N 834 334 égale à 100 mg/l, aux limites inférieures des concentrations en constituants de la composition, son effet protecteur contre les dépôts de sulfate de baryum n'est que de 8,9 %, alors qu'aux limites supérieures des concentrations en constituants il est de 36,3%. La présente invention vise à supprimer cet inconvénient. On s'est donc proposé d'étudier une composition destinée à provenir les déoôts de sels inorganiques, qui présenterait un effet protecteur amélioré contre les dépôts de sulfate de baryum tout en conservant des caractéristiques protectrices analogues contre les dépôts d'autres sels inorjaniques, nota.ni:l?nt de sulfate et de carbonate de calcium. Ce problème est résolu du fait que la composition destinée à prévenir les dépôts de sels inorganiques > du type comprenant: un dérivé phosphonométhylé de diamino-1,3 propanol-2, ainsi que du diamino-1,3 propanol-2 et/ou un dérivé de diamino-1,3 propanol-2 répondant à la formule générale suivante: n étant égal à 2 à 20, un chlorure de métal alcalin, du chlorure d'amonium,ou un mélange de ceux-ci, et de l'eau, est caractérisée suivant l'invention, en ce qu'elle contient ledit dérivé phosphonométhylé de diamino-1,3 propanol-2 sous forme de sel de métal alcalin et/ou de sel d'ammonium répondant à la formule générale suivante: dans laquelle n = 1 à 20, M est un métal alcalin, NH4, les proportions des constituants précités dans ladite composition étant les suivantes (% en poids): diamino-1,3 propanol-2 et/ou dérivé de diamino-1,3 propanol-2 répondant à la formule générale I 0,1 à 4,5 dérivé phosphonométhylé de diamino-1,3 propanol-2 répondant à la formule générale il 5,0 à 50,0 chlorure de métal alcalin, chlorure d'ammonium, ou un mélange de ceux-ci 3,0 à 12,0 eau le complément à 100. La composit5on revendiquée assure un effet protecteur élevé contre les pôs de sulfate de baryum. C'est ainsi qu'aux limites inférieures des concentrations en constituants le la composition,son effet protecteur est de 58,3%, tandis qu'aux limites supérieures il atteint 100%. En outre, la composition revendiquée a un effet protecteur élevé contre les dépôts d'autres sels inorganiques, par exemple de sulfate et de carbonate de calcium.C'est ainsi qu'aux limites inférieures des concentrations en constituants de la composition, l'effet protecteur de celle-ci contre les dépôts de sulfate de calcium est de 62,6%, alors que son effet protecteur contre les dépôts de carbonate de calcium est de 60,68. Aux limites supérieures des concentrations en constituants de la composition, l'effet protecteur contre les dépôts de sulfate et de carbonate de calcium atteint 100%. L'abaissement des limites inférieures des concentrations en constituants de la composition revendiquée n'est pas avantageux, car on observe alors une réduction sensible de l'effet protecteur contre les dépôts de sulfate de baryum. L'accroissement des limites supérieures des concentrations de la composition revendiquée, pour des raisons d'économie,n'est pas avantageux non plus, car la composition dans les limites supérieures revendiquées assure un effet protecteur de 1008. La composition revendiquée destinée à prévenir les dépôts de sels inorganiques s'obtient d'une façon connue en soi, par dissolution dans l'eau de diamino-1,3 propanol-2 et/ou d'un dérivé de diamino-1,3 propanol-2 répondant à la formule générale I, ainsi que d'un dérivé phosphonométhylé de diamino-1,3 propanol-2 répondant à la formule générale Il et d'un chlorure de métal alcalin, de chlorure d'ammo niumlou d'un mélange de ceux-ci. Les proportions de chlorure de métal alcalin et de chlorure d'ammonium dans le mélange peuvent varier à condition que la teneur globale de la composition revendiquée en ces composés soit comprise dans les imites indiquées. Le dérivé phosp0#onométhylé de diamino-1,3 propanol-2 répondant à la formlle Il peut cotre mis en oeuvre en tant que sel individuel (sel de tal alcalin ou sel d'az onilim), ou bien en tant que mélange desdits sels. Par ailleurs, les proportions des sels dans ledit mélange peuvent elles aussi varier, à condition que la teneur globale en ces sels de la composition revendiquée soit comprise dans les limites indiquées dans ce qui précède. Le diamino-1,3 propanol-2 et/ou le dérivé de diamino-1,3 propanol-2 répondant à la formule I et utilises dans la composition revendiquée s'obtient par réaction entre l'épichlorhydrine et un excès d'ammoniaque, à une température de 10 à 300C pendant un intervalle de temps de 1/4 d'heure à 6 heures avec neutralisation subséquente du chlorure d'hydrogène dégagé par une solution aqueuse d'alcali, séparation de l'ammoniaque non entrée en réaction et distillation sous vide de la masse réactionnelle (cf. brevet Etats-Unis d'Amérique NG 3 432 553, cl.260-585). Le dérivé phosphonométhylé de diamino-1,3 propanol-2 sous forme de sel répondant à la formule générale Il, utilisé dans la composition revendiquée, est obtenu de la manière suivante. On fait réagir d'abord le diamino-1,3 propanol-2 et/ou le dérivé de diamino-1,3 propanol-2 répondant à la formule I sur le formaldéhyde et le trichlorure de phosphore, en précipitant ensuite le dérivé phosphométhylé de diamino-1,3 propanol-2 sous forme acide dans la masse réactionnelle avec du méthanol (cf. certificat d'auteur URSS NO 876 666, CI.I.B3 C 08 G 79/04, C 08 J 5/20, 1981). Le passage de la forme acide à la forme saline peut être réalisé par traitement de la forme acide avec une solution aqueuse d'alcali, par exemple d'hydroxyde de sodium, d'hydroxyde de potassium ou par l'ammoniac. La composition revendiquée peut être utilisée dans les circuits d'alimentation en eau en cycle fermé (eau de rotation), dans les déminéralisateurs d'eau, dans les procédés d'extraction, de transport et de préparation d'huile brute et de gaz naturel. C'est ainsi que dans l'exploitation des gisements de pétrole il est possible d'employer plusieurs procédés d'ad mission de la composition revendiquée (inhihiteur de dépôts de sels) dans les produits des puits: 1. Dosage continu de la composition dans l'espace intertubes d'un puits d'exploitation au moyen d'un dispositif de dosage. 2. Dosage continu de la composition dans le système de maintien de la pression de la couche par l'intcrrrédiaire d'un puits d'injection. 3. Injection périodique de la composition dans l'horizon productif par l'intermédiaire d'un#puits d'exploitation. Dans ce procédé d'utilisation de la composition destinée à prévenir les dépôts de sels inorganiques, on met à profit l'aptitude de la composition a s'adsorber à la surface poreuse de la zone adjacente au front d'attaque du puits et à être éluée lentement par les eaux minéralisées au cours de l'exploitation du puits par des procédés connus et à inhiber de ce fait les dépôts de sels inorganiques dans le puits et sur l'équipement du puits pendant plusieurs mois. 4. Dosage continu de la composition au moyen d'un dispositif de dosage à l'entrée de l'appareillaqe échangeur de chaleur de l'ensemble de préparation thermochimique de l'huile brute au champ de pétrole. La composition revendiquée a subi des tests destinés à déterminer son effet protecteur contre les dépôts de sels inorganiques tels que le sulfate de baryum, le carbonate et le sulfate de calcium. On a évalué l'effet protecteur de la composition connue d'après le certificat d'auteur URSS N0 834 334 et de la composition revendiquée, destinées à prévenir les dépôts de sulfate de baryum par la méthode suivante. On a préparé une solution aqueuse sursaturée en sulfate de baryum par rr.# ] ange de d#ux solutions I et II. Les caracteristiques de la composition saline desdites solutions est inAiqu d#ns le tableau i ci-#des-sous. Tableau Teneur en sels, mg/l Solution I Solution Il BaCl2.6H20 NaCl Na2S 4 NaCi 560 30 000 800 30 000 On a effectué les tests à la température de 800 C avec agitation ininterrompue de la solution aqueuse sursaturée. La durée des tests était de 8 heures. L'effet protecteur contre les dépôts de sulfate de baryum a été déterminé par la méthode pondérale, suivant la formule: dans laquelle: E est l'effet protecteur, %, P est le poids du dépôt de sulfate de baryum précipité après l'introduction de la composition, g, PO est le poids du dépôt de sulfate de baryum précipité sans introduction de la composition, g. Le Tableau 2 ci-apres indique les formulations concrètes de la composition revendiquée et de la composition connue d'après le certificat d'auteur URSS NO 834 334 et les valeurs de l'effet protecteur prévenant le dépôt de sulfate dé baryum. On utilise alors un mélange de diamino-1,3 propanol-2, (n=1), et de dérivé de diamino-1,3 propanol-2 de formule générale I, ou n = 5 et 20, pour les proportions suivantes desdits produits (% en poids): n = 1 80 n = 5 15 n = 20 5. A titre de dérivé phosphonométhylé de diamino-1,3 propanol-2 répondant à la formule générale Il on utilise également un mélange de produits ayant un degré de polymérisation varié (n = 1, n = 5, n = 20) pour les proportions indiquées dans ce qui précède des produits au qein du mélange. Par ailleurs, dans chaque cas particulier, on utilise le dérivé indiqué sous forme d'un sel individuel (sel d'un métal alcalin ou sel d'amonium). Tableau 2 N Désignation de Con- Constituants de la composid'or-la composition centration tion, % en poids dre de la com position, Dérivé phos- Dérivé phos mg/l phonométhyZé phonométhy de diamino- lé de diamino 1,3 propanol- 1,3 propanol-2 -2 sous forme sous forme acide saline répon dant à la for mule Il 1 2 3 4 5 1 Composition 100 5,0 2 d'après le 100 10,0 certificat 3 d'auteur 100 15,0 URSS 4 N 834 334 100 20,0 5 25 15,0 6 50 15,0 7 100 15,0 8 150 15,0 9 200 15,0 Composition Sel sodique revendiquée 10 100 - 5,0 11 100 - 10,0 12 100 - 20,0 13 100 - 30,0 14 100 - 40,0 15 100 - 50,0 16 25 - 30,0 Tableau 2 (Suite) 1 2 3 4 5 17 Composition 50 - 30,0 revendiquée 18 150 - 30,0 19 200 - 30,0 Sel potassique 20 100 - 5,0 21 100 - 10,0 22 100 - 20,0 23 100 - 30,0 24 100 - 40,0 25 100 - 50,0 26 25 - 30,0 27 50 30,0 28 150 - 30,0 29 200 - 30,0 Sel ammonique 30 100 5,0 31 100 - 10,0 32 100 - 20,0 33 100 - 30,0 34 100 - 40,0 35 100 50,0 36 25 - 30,0 37 50 - 30,0 38 150 30,0 39 200 - 30,0 Composition de Sel sodique comparaison 40 100 - 2,5 41 100 - 60,0 Sel potassique 42 100 - 2,5 43 100 - 60,0 Sel ammonique 44 100 - 2,5 45 100 - 60,0 Tableau 2 (suite) Constituants de la composition, % en poids Effet pro Mélange de diami- Acide Chlo- tecteur, no-1,3 propa- chlor- rure nol-2 et de hydri- de mé dérivé de dia- que tal Eau mino-1,3 propanol- alca -2 répondant à lin ou la formule d'ammo générale I nium 1 6 7 8 9 10 Chlorure de sodium 1 5,0 3,0 3,0 complément 8,9 à 100 2 5,5 10,0 4,5 complément 15,9 à 100 3 6,0 20,0 5,5 complément 24,4 à 100 4 7,0 30,0 7,0 complément 36,3 à 100 5 6,0 20,0 5,5 complément 6,6 à 100 6 6,0 20,0 5,5 complément 18,8 à 100 7 6,0 20,0 5,5 complément 24,4 à 100 8 6,0 20,0 5,5 complément 37,1 à 100 9 6,0 20,0 5,5 complément 44,5 à 100 Chlorure de sodium 10 0,1 - 3,0 complément 58,3 à 100 11 0,5 - 5,0 complément 62,2 à 100 12 1,5 - 7,0 complément 89,3 à 100 13 2,5 - 9,0 complément 92,9 à 100 14 4,0 - 10,0 complément 9.8,3 à 100 15 4,5 - 12,0 complément 100,0 8 100 16 2,5 - 9,0 complément 60,0 à 100 17 2,5 - 9,0 coiaplémtnt 75,5 à 100 Tableau 2 (suite) 1 6 7 8 9 10 18 2,5 - - 9,0 complément 100,0 à 100 19 2,5 - 9,0 complément 100,0 à 100 Chlorure de potassium 20 0,1 - 3,0 complément 60,0 à 100 21 0,5 - 5,0 complément 62,8 à 100 22 1,5 - 7,0 complément 90,2 à 100 23 2,5 - 9,0 complément 94,5 à 100 24 4,0 - 10,0 complément 98,0 à 100 25 4,5 - 12,0 complément 100,0 à 100 26 2,5 - 9,0 complément 62,3 à 100 27 2,5 - 9,0 complément 73,5 à 100 28 2,5 - 9,0 complément 100,0 à 100 29 2,5 - 9,0 complément 100,0 à 100 Chlorure d'ammo nium 30 0,1 - 3,0 complément 59,9 à 100 31 0,5 - 5,0 complément 62,0 à 100 32 1,5 - 7,0 complément 90,3 à 100 33 2,5 - 9,0 complément 95,0 à 100 34 4,0 - 10,0 complément 99,3 à 100 35 4,5 - 12,0 complément 100,0 à 100 36 2,5 - 9,0 complément 63,4 à 100 37 2,5 - 9,0 complément 76,6 à 100 38 2,5 - 9,0 complément 100,0 à 100 Tableau 2 (suite) 1 6 7 8 9 10 39 2,5 - 9,0 complément 100,0 à 100 Chlorure de sodium 40 0,05 - 2,0 complément 38,8 à 100 41 5,0 - 15,0 complément 100,0 à 100 Chlorure de potassium 42 0,05 - 2,0 complément 38,9 à 100 43 5,0 - 15,0 complément 100,0 à 100 Chlorure d'ammonium 44 0,05 - 2,0 complément 40,1 à 100 45 5,0 - 15,0 complément 100,0 à 100 Les données du Tableau 2 montrent que la composition revendiquée surclasse de loin, au point de vue de l'efficacité, la solution technique décrite dans le certificat d'auteur URSS N0 834 334. C'est ainsi que l'effet protecteur de la composition connue aux limites inférieures des concentrations en constituants n'est que de 8,9%, alors que l'effet protecteur de la composition revendiquée s'élève déjà à 58,3%. On constate une situation analogue aux limites supérieures des concentrations en constituants des compositions. C'est ainsi que l'effet protecteur de la solution connue n'est que de 36,3%, alors que l'effet protecteur de la solution revendiquée est de 100,0%. Dans le Tableau 3 ci-après,on a réuni les formulations concrètes de la composition revendiquée et les valeurs de l'effet protecteur contre les dépôts de sulfate de baryum. On utilise alors le diamino-1,3 propanol-2, ainsi que le dérivé de diamino-1,3 propanol-2 répondant à la formule générale I et le dérivé phosphonométhylé de diamino-1,3 propanol-2 sous forme de sel répondant à la formule générale Il sous forme de composés individuels. La méthode d'évaluation de l'effet protecteur est analogue à celle décrite dans ce qui précède. Dans tous les essais réalisés, la quantité de composition introduite dans la solution sursaturée de sulfate de baryum est de 100 mg/l. Tableau 3 NOS Constituants de la composition, % en poids d'or dre Dérivé phosphonométhylé Diamino-1 , 3 Chlorure de diamino-1,3 propanol-2 propanol-2 de sous forme saline, re- ou ddri- pondant à la formule vé de diami- sodium générale Il non ,3 pro panol-2 ré pondant à la formule générale I 1 2 3 4 Sel sodique n=1 n=1 1 30,0 2,5 9,0 2 30,0 2,5 3 30,0 2,5 4 30,0 2,5 3,0 n=5 n=5 5- 5,0 0,1 3,0 6 10,0 0,5 7 20,0 1,5 8 30,0 2,5 4,5 9 40,0 4,0 10 50,0 4,5 4,0 n=20 n=20 11 5,0 0,1 3,0 12 30,0 2,5 13 50,0 4,5 Sel potassique n=1 n=1 14 5,0 0,1 3,0 15 30,0 2,5 16 50,0 4,5 n=5 n=5 17 5,0 0,1 18 30,0 2,5 4,0 19 50,0 4,5 6,0 n=20 n=20 20 5,0 0,1 1,0 21 30,0 2,5 3,0 22 50,0 4,5 4,0 Tableau 3 (suite) 1 2 3 4 Sel ammonique n=1 n=1 23 30,0 2,5 24 30,0 2,5 4,0 n=20 n=20 25 30,0 2,5 2,0 Tableau 3 (suite) N s Constituants de la composition,% en poids Effet prod'or tecteur,% dre Chlorure Chlorure Eau de d'ammonium potassium 1 5 6 7 8 1 - - complément 92,9 à 100 2 9,0 - complément 93,0 à 100 3 - 9,0 complément 93,0 à 100 4 - 6,0 complément 92,7 à 100 5 - - complément 58,3 à 100 6 5,0 - complément 62,8 à 100 7 - 7,0 complément 90,0 à 100 8 - 4,5 complément 93,2 à 100 9 2,5 7,5 complément 98,0 à 100 10 4,0 4,0 complément 100,0 à 100 11 - ~ complément 90,3 à 100 12 9,0 - complément 91,4 à 100 13 - 12,0 complément 100,0 à 100 Tableau 3 !suite) 5 5 6 7 8 14 - - complément 60,0 à 100 15 9,0 - complément 95,3 à 100 16 - 12,0 complément 100,0 à 100 17 1,5 1,5 complément 61,3 à 100 18 - 5,0 complément 96,0 à 100 19 6,0 - complément 100,0 à 100 20 1,0 1,0 complément 57,9 à 100 21 3,0 3,0 complément 93,0 à 100 22 4,0 4,0 complément 100,0 à 100 23 - 3,0 complément 96,6 à 100 24 - 5,0 complément 95,9 à 100 25 - 10,0 complément 93,7 à 100 Les données réunies dans le Tableau 3 montrent que la composition revendiquée a un effet protecteur élevé contre les dépôts de sulfate de baryum. On a effectué l'évaluation de l'effet de la composition revendiquée et de la composition connue suivant le certificat d'auteur URSS NO 834 334 contre les dépôts de sulfate et de carbonate de calcium par la méthode suivante. On a préparé une solution sursaturée en sulfate de calcium en mélangeant dans de l'eau des quantités équivalentes de chlorure de calcium et de sulfate de sodium, et on a préparé la solution sursaturée en carbonate de calcium en mélangeant des qu ntités équivalentes de carbonate de sodium et de chlorure de calcium. La concentration initiale en sulf-te et carbonate de calcium de la solution sursaturée était de 7,0 g/l. Dans tous les tests réalisés, la quantité de composition introduite dans la solution sursaturée était de 20mg/l. On a maintenu au thermostat les solutions aqueuses sursaturées à la température de 400C. On a déterminé l'effet protecteur au bout de 240 heures d'après la formule suivante. dans laquelle: E est l'effet protecteur, %, Coula concentration initiale en ions calcium de la solution sursaturée de sulfate ou de carbonate de calcium, g/l, C ,la concentration en ions calcium de la solution sursaturée de sulfate ou de carbonate de calcium, sans introduction de la composition, g/l, Cilla concentration en ions calcium de la solution sursatu-rée de sulfate ou de carbonate de calcium, après introduction de la composition, g/l. Le Tableau 4 ci-après réunit les formulations concrètes de la composition revendiquée et de la composition connue d'après le certificat d'auteur URSS N0 834 334 et indique les effets protecteurs prévenant le dépôt de sulfate et de carbonate de calcium. On utilise un mélange de diamino-1,3 propanol-2, (n=1), et de dérivé de diamino-1,3 propanol-2 répondant à la formule générale I (où n = 5 et 20), lesdits produits étant introduits en proportions suivantes (% en poids): n=1 80 n=5 15 n=20 5. On utilise également comme dérivé phosphonométhylé de diamino-1,3 propanol-2 répondant à la formule générale Il (dans laquelle M = Na) un mélange de produits de degrés de polymérisation variés (n t 1, n ; 5, n = 20), les pro porions desdits produits dans le mélange étant indiquées dans ce qui précède. Tableau 4 N s Désignation Constituants de la composition, d'or- de la compo- % en poids dre sition Dérivé phos- Sel sodique Mélange de phonométhylé de dérivé diamino-1,3 de diamino- phosphono- propanol-2 -1,3 propanol-méthylé et de dérivé de -2 sous forme de diami- diamino-1,3 acide no-1,3 pro- propanol-2 panol-2 répondant à répondant la formule à la for- générale I mule géné rale Il 1 2 3 4 5 1 Composition-connue 5,0 - 5,0 suivant le certi2 ficat d'auteur 7,5 - 5,5 3 URSS 10,0 - 6,0 4 NO 834 334 15,0 - 6,5 5 20,0 - 7,0 6 Composition - 5,0 0,1 revendiquée 7 - 10,0 0,5 8 - 20,0 1,5 9 - 30,0 2,5 10 - 40,0 4,0 il - 50,0 4,5 Tableau 4 (suite) Constituants de la composition, Effet protec 8 en poids teur, % contre contre le dépôt le dépôt Acide Chlorure Eau de sul- de car chlor- de fate de bonate de hydri- de calcium calcium que sodium 1 6 7 8 9 10 1 3,0 3,0 complément 58,3 52,3 à 100 2 10,0 4,0 complément 64,2 61,6 à 100 3 18,0 5,0 complément 77,8 70,4 à 100 4 24,0 6,0 complément 93,5 89,2 à 100 5 30,0 7,0 complément 98,5 93,2 à 100 6 - 3,0 complément 62,6 60,6 à 100 7 - 5,0 complément 82,1 77,2 à 100 8 - 7,0 complément 99,3 97,2 à 100 9 - 9,0 complément 100,0 100,0 à 100 10 - 10,0 complément 100,0 100,0 à 100 11 - 12,0 complément 100,0 100,0 à 100 Les données du Tableau 4 montrent que la composition revendiquée prévient d'une manière efficace les dépôts de sulfate et de carbonate-de calcium à partir de leurs solutions sursaturées. Le Tableau 5 réunit les formulations concrètes de la composition revendiquée et les valeurs de leur effet protecteur contre les dépôts de sulfate de baryum. On utilise alors un mélange de diamino-1,3 propanol-2, (n=1), et de dérivé de diamino-1,3 propanol-2 répondant à la formule générale I (où n = 5 et 20), les proportions desdits produits étant les suivantes (% en poids): n = 1 80 n = 5 15 n = 20 5. On utilise également à titre de dérivé phosphono méthyle de diamino-1,3 propanol-2 répondant à la formule générale Il un mélange de produits de devras de polymérisation différents (n = 1, n = 5, n = 20) introduits dans les proportions indiquées plus haut. Par ailleurs, dans chaque cas particulier, on utilise ledit dérivé sous forme d'un mélange de sels variés. Tableau 5 Nos Constituants de la composition, % en poids d'or- dre Dérivé phosphonométhylé de diamino-1,3 propanol-2 sous forme d'un mélange de sels répondant à la formule générale Il Sel sodique Sel potassique Sel ammonique 1 2 3 4 1 20,0 - 10,0 2 20,0 10,0 3 - 20,0 10,0 4 10,0 10,0 10,0 5 3,0 - 2,0 6 - 3,0 2,0 7 3,0 1,0 1,0 8 3,0 2,0 9 30,0 - 20,0 10 - 30,0 20,0 11 30,0 10,0 10,0 12 30,0 20,0 Tableau 5 (suite) Constituants de la composition, % en poids Effet pro Mélange de Chlorure Chlorure Chlo- tecteur, diamino-1,3 de de rure propanol-2 sodium potassium d'am- Eau et de dérivé moni -1,3 propanol-2 um répondant à la formule géné ratel 1 5 6 7 8 9 10 1 2,5 6,0 - 3,0 complément 92,3 à 100 2 2,5 6,0 3,0 - complément 92,5 à 100 3 2,5 - 6,0 3,0 complément 92,7 à 100 4 2,5 3,0 3,0 3,0 complément 92,4 à 100 5 0,1 2,0 - 1,0 complément 58,0 à 100 6 0,1 - 2,0 1,0 complément 58,7 à 100 7 0,1 1,0 1,0 1,0 complément 58,8 à 100 8 0,1 2,0 1,0 - complément 58,4 à 100 9 4,5 8,G - 4,0- complément 100,0 à 100 10 4,5 - 8,0 4,0 complément 100,0 à 100 11 4,5 6,0 3,0 3,0 complément 100,0 à 100 12 4,5 8,0 4,0 - complément 100,0 à 100 Les données du Tableau 5 montrent que la composition revendiquée prévient efficacement les dépôts de sulfate de baryum à partir de ses solutions sursaturées. REVENDICATION Composition destinée à prevenir les dépôts de sels inorganiques, du type comprenant un dérivé phosphonométhylé de diamino-1,3 propanol-2,ainsi que du diamino-1,3 propanol-2 et/ou un dérivé de diamino-1,3 propanol-2 répondant à la formule générale dans laquelle n = 2 à 20, un chlorure de métal alcalin, du chlorure c'ammonium, ou un mélange de ceux-ci, et de l'eau, caractérisée en ce qu'elle contient ledit dérivé phosphonométhylé de diamino-1,3 propanol-2 sous forme d'un sel de métal alcalIn et/ou d'un sel d'ammonium de formule générale dans laquelle n = 1 à 20 et M est un métal alcalin (NH4), les proportions des constituants précités dans ladite composition étant les suivantes tE en poids): diamino-1,3 propanol-2 et/ou dérivé de diamino-1,3 propanol-2 répondant à ta formule ge- néral I 0,1 à 4,5 dérivé phosphonométhylé de diamino -1,3 propanol-2 répondant à la formule générale Il 5,0 à 50,0 chlorure de mental alcalin, chlorure d'ammonium,ou un mélange de ceux-ci 3,0 à 12,0 eau le complément à 100